FR 3160354 A1 20250926 FR 2402716 A 20240319 Vitrage feuilleté (1) à transmission lumineuse variable par cristaux liquides comportant au moins un premier substrat verrier principal (10), un deuxième substrat verrier principal (11), au moins une cellule (2) à cristaux liquides incluant des colorants dichroïques, la cellule (2) étant disposée entre les premier et deuxième substrats verriers (10, 11), et au moins un filtre UV (3) bloquant les UV jusqu’à 380 nm, caractérisé en ce que le vitrage feuilleté comprend en outre un premier élément filtrant (5) qui filtre la lumière visible dans le domaine de longueurs d’ondes A de 380 à 450 nm, et un second élément filtrant (6) qui filtre la lumière visible dans le domaine de longueurs d’ondes B de 451 à 700 nm, tels que le vitrage feuilleté, dans son état clair à transmission lumineuse maximum, présente une transmission moyenne T(A) inférieure à 30% sur le domaine de longueurs d’ondes A, une transmission moyenne T(B) de 0,1 à 40 % sur le domaine de longueurs d’ondes B, et des coordonnées colorimétriques en transmission a* de -6 à 5, de préférence de -4 à 0, et b* de -5 à 5, de préférence de -3 à 3. Vitrage feuilleté à transmission variable L’invention concerne le domaine des vitrages électro-commandables à propriétés optiques variables, en particulier les vitrages feuilletés à transmission variable par cristaux liquides et comprenant des colorants dichroïques ainsi qu’un filtre UV. Un vitrage électro-commandable à propriétés optiques variables a la capacité d’opacifier la transparence du vitrage lorsqu’une tension électrique est appliquée à des éléments fonctionnels commutables intégrés au vitrage. Ces éléments fonctionnels sont par exemple des cristaux liquides. L’invention sera plus particulièrement décrite quant à l’utilisation d’un vitrage feuilleté à transmission variable par cristaux liquides dans une application de vitrages extérieurs (pour véhicule tel que véhicule automobile, train, aéronef), sans toutefois y être limitée. Elle pourra notamment s’appliquer à des surfaces vitrées d’intérieur (pour bâtiment). Un vitrage feuilleté à transmission variable par cristaux liquides, comporte au moins deux substrats verriers principaux, deux films intercalaires de feuilletage en matière plastique, très souvent en polybutyral de vinyle (PVB), et une cellule à cristaux liquides placée entre les deux films intercalaires de feuilletage. La cellule à cristaux liquides comporte des cristaux liquides en combinaison le plus souvent avec des colorants dichroïques (une telle cellule hôte-invité est dite « GHLC » pour « Guest-Host Liquide Crystal » en anglais), encapsulés entre deux substrats d’encapsulation (généralement des films polymériques d’encapsulation) qui sont maintenus à distance constante grâce à des espaceurs tels que des billes en verre ou en matière plastique. Chacun des substrats d’encapsulation est pourvu d’une électrode. Lorsqu’une tension est appliquée aux électrodes, les cristaux liquides changent d’orientation et modifient la transmission lumineuse à travers la cellule, le vitrage passant d’un état clair à un état sombre, ou inversement. On entend par « état clair » et « état sombre » l’état du vitrage à sa transmission lumineuse maximum, respectivement minium. Toutefois, dans certaines applications, en particulier pour des vitrages extérieurs, les performances optiques se dégradent avec le temps car les colorants dichroïques de la cellule à cristaux liquides sont sensibles à une irradiation lumineuse et/ou à la chaleur. La composante spectrale ultraviolette (UV) et celle infrarouge (IR) conduisent tout particulièrement à une dégradation des colorants dichroïques se manifestant par exemple par leur changement de couleur et engendrant une décoloration inesthétique du vitrage ainsi qu’un contraste réduit entre les deux états de commutation. Afin de protéger les colorants dichroïques des rayons UV (entre 320 nm et 380 nm) et des rayons du proche IR (entre 0,7 et 2,5 µm), le vitrage peut comprendre des bloqueurs ou absorbeurs d’UV ou encore des réflecteurs UV filtrant le rayonnement ultraviolet et des réflecteurs d’IR ou absorbeurs d’IR. Les bloqueurs ou absorbeurs d’UV sont par exemple constitués de couches intermédiaires dans le vitrage ou de cristaux liquides chargés de molécules absorbant les UV. Les réflecteurs d’IR sont quant à eux des couches intégrées au vitrage feuilleté, qui sont aptes à réfléchir les IR et sont dites couches à faible émissivité ou couche de contrôle solaire. Cependant, on s’est aperçu que la durabilité des cellules à cristaux liquides avec colorants dichroïques n’est pas encore celle attendue. Par ailleurs, des progrès significatifs ont été réalisés en matière de stabilité à la lumière et/ou à la température des cellules GHLC en travaillant sur la formulation chimique des colorants dichroïques. Ainsi, certaines molécules se révèlent moins sensibles à la dégradation par la lumière et/ou la température, ce qui peut permettre de s’affranchir de l’ajout de filtres UV. Néanmoins, ces molécules présentent des performances optiques qui sont inférieures à celles attendues pour des vitrages. Par conséquent, les cellules à cristaux liquides qui possèdent une haute performance optique utilisent des colorants dichroïques qui ont malencontreusement une stabilité limitée à la lumière et/ou à la température, et les filtres UV et IR que l’on peut associer n’ont pas encore des performances suffisantes quant à la durabilité des cellules à cristaux liquides avec colorants dichroïques. L’invention a donc pour but de proposer un vitrage feuilleté à éléments fonctionnels commutables du type à cristaux liquides et colorants dichroïques (système dit usuellement « guest-host »), qui ne présente pas les inconvénients précités, en particulier un vitrage dont les éléments fonctionnels commutables ne se dégradent pas rapidement avec le temps. Selon l’invention, le vitrage feuilleté à transmission lumineuse variable par cristaux liquides comporte au moins un premier substrat verrier principal, un deuxième substrat verrier principal, au moins une cellule à cristaux liquides incluant des colorants dichroïques, la cellule étant disposée entre les premier et deuxième substrats verriers, et au moins un filtre UV bloquant les UV jusqu’à 380 nm, et est caractérisé en ce que le vitrage feuilleté comprend en outre un premier élément filtrant qui filtre la lumière visible dans le domaine de longueurs d’ondes A de 380 à 450 nm, et un second élément filtrant qui filtre la lumière visible dans le domaine de longueurs d’ondes B de 451 à 700 nm, tels que le vitrage feuilleté, dans son état clair à transmission lumineuse maximum, présente une transmission moyenne T(A) inférieure à 30% sur le domaine de longueurs d’ondes A, une transmission moyenne T(B) de 0,1 à 40 % sur le domaine de longueurs d’ondes B, et des coordonnées colorimétriques en transmission a* de 6 à 5, de préférence de -4 à 0, et b* de -5 à 5, de préférence de -3 à 3. La transmission lumineuse (TL) à travers un vitrage est mesurée selon la norme ISO 9050:2023 avec l’illuminant D65. Une transmission moyenne correspond à la moyenne arithmétique des transmissions sur le domaine de longueurs d’ondes considéré, en considérant par exemple un pas de 1 nm. On entend par « qui filtre » dans la suite de la description, le fait qu’une partie du rayonnement lumineux est bloqué ou atténué, par absorption ou par réflexion, c’est-à-dire qu’une partie seulement du rayonnement, sur le domaine de longueurs d’ondes considéré, passe à travers l’élément filtrant. En d’autres termes, un élément qui filtre au moins X % sur un domaine de longueurs d’ondes donné signifie qu’il présente une transmission moyenne d’au plus 100-X % sur ce domaine considéré. Par la suite, l’expression « cellule à cristaux liquides » signifie une cellule à cristaux liquides intégrant des colorants dichroïques. En ajoutant volontairement au moins un élément à fonction de filtre dans la lumière visible, non seulement dans la lumière visible jusqu’à 450 nm mais également jusqu’à 700 nm, tout en conférant une transmission telle que précitée, les inventeurs ont mis en évidence que la durabilité du vitrage à cristaux liquides incluant des colorants dichroïques était significativement améliorée. En outre, le vitrage conserve son aspect esthétique, c’est-à-dire qu’il ne présente pas de déviation de couleur notable, en particulier vers le jaune. Enfin, le choix de la combinaison des éléments filtrants selon l’invention permet de maximiser la transmission lumineuse du vitrage à l’état clair, conservant ainsi son aspect fonctionnel : la fourniture de deux états, clair et sombre, à transmission lumineuse suffisamment différenciée. Ainsi, la solution de l’invention permet de conserver un filtre UV couplé à la cellule à cristaux liquides (le filtre UV étant un moyen simple et peu onéreux de protéger le vitrage et donc la cellule à cristaux liquides des longueurs d’onde jusqu’à 380 nm) et d’augmenter encore la durabilité du vitrage à cristaux liquides tout préservant et les aspects fonctionnels et esthétiques du vitrage. Selon une caractéristique, le second élément filtrant présente un spectre d’absorption comprenant au moins un pic d’absorption ayant une largeur à mi-hauteur L d’au moins 10 nm et d’au plus 100 nm sur le domaine de longueurs d’ondes B, en particulier une largeur à mi-hauteur L inférieure ou égale à 50 nm sur le domaine de longueurs d’ondes B. De plus, selon une caractéristique, le pic d’absorption présente une intensité maximum I max comprise entre 5% et 100 %. En particulier, le rapport I max /L est de préférence compris entre 10 - 1 nm -1 et 5.10 -4 nm -1 . Selon une caractéristique, le premier élément filtrant filtre au moins 40% de la lumière visible sur le domaine de longueurs d’ondes A, notamment au moins 50%, voire au moins 60% sur le domaine de longueurs d’ondes A entre 380 nm et 450 nm, en particulier au moins 90%, de préférence au moins 95%, voire au moins 98%, sur le domaine de longueurs d’ondes A de 380 à 450 nm. Il n’était pas évident de parvenir à un résultat de protection aussi performant de la cellule à cristaux liquides incorporant des colorants dichroïques avec le vitrage de l’invention. Le gain en durabilité se révèle en effet très supérieur par rapport à une simple relation de proportionnalité de pourcentage de filtration. Par exemple, si on filtre 5% de la lumière visible incidente sur le domaine de longueurs d’ondes A, on s’attendrait à réduire la dégradation due à la lumière visible de 5% environ. Or, une filtration inférieure à 5% de la lumière visible sur le domaine de longueurs d’ondes A, couplée à une filtration sur le domaine de longueurs d’ondes B, permet de réduire d’un facteur 4 ou 5 la dégradation de la cellule à cristaux liquides. Les inventeurs ont de plus mis en évidence que la combinaison des deux éléments filtrants au filtre UV préserve l’aspect esthétique du vitrage (sans déviation de couleur), ce qui est grandement apprécié, en particulier pour un vitrage de véhicule ou de bâtiment. Dans un exemple de réalisation, le premier élément filtrant filtre en outre au moins 99%, de préférence 100%, des longueurs d’onde inférieures à 380 nm et constitue ainsi également le filtre UV. En variante, le premier élément filtrant est distinct physiquement du filtre UV. Selon une caractéristique, le premier élément filtrant est un substrat verrier coloré dans la masse, ou une couche mince déposée sur un substrat verrier procurant une coloration dudit substrat verrier, ou un film en matière plastique colorée. Selon une caractéristique, le second élément filtrant est un substrat verrier coloré dans la masse, ou une couche mince déposée sur un substrat verrier, ou un film en matière plastique colorée. Chacun des premier et second éléments filtrants peut être un élément coloré qui comprend un agent colorant ou plusieurs agents colorants combinés. Selon une caractéristique, lorsque le premier substrat verrier principal est tourné vers l’environnement extérieur en position d’utilisation du vitrage, le premier élément filtrant est agencé entre ledit premier substrat verrier principal et la cellule à cristaux liquides, tandis que le second élément filtrant est agencé entre le premier élément filtrant et la cellule à cristaux liquides, ou bien entre la cellule à cristaux liquides et le deuxième substrat verrier principal. Dans un exemple de réalisation, le premier élément filtrant et le second élément filtrant forment un film unique en matière plastique. En particulier, ce film unique absorbe, par la matière plastique dont il est constitué ou par la présence d’additifs, dans le domaine de longueurs d’ondes A, notamment au-delà de 410 nm, de façon à procurer le premier élément filtrant et comporte en outre un ou plusieurs agents colorants absorbant dans le domaine de longueurs d’ondes B de façon à procurer le second élément filtrant. Dans un autre exemple de réalisation, le filtre UV, le premier élément filtrant et le second élément filtrant forment un film unique en matière plastique. En particulier, ce film unique comprend des agents anti-UV et absorbe, par la matière plastique dont il est constitué ou par la présence d’additifs (dont éventuellement les agents anti-UV), dans le domaine de longueurs d’ondes A, notamment au-delà de 410 nm, de façon à procurer le premier élément filtrant et comporte en outre un ou plusieurs agents colorants absorbant dans le domaine de longueurs d’ondes B de façon à procurer le second élément filtrant. Dans un exemple de réalisation particulier, le second élément filtrant est un film en matière plastique coloré (comprenant une matrice polymérique et au moins un agent colorant dispersé dans la matrice). Dans un autre exemple de réalisation, le premier élément filtrant est un substrat verrier coloré dans la masse et le second élément filtrant est une couche polymérique colorée déposée sur un substrat verrier. En particulier, la couche polymérique constituant le second élément filtrant présente une épaisseur comprise entre 0,1 mm et 2 mm, de préférence d’au plus 1 mm. Selon une caractéristique, le vitrage présente, dans son état clair à transmission lumineuse maximum, une transmission lumineuse (TL) supérieure à 5%. En particulier, un vitrage feuilleté selon l’invention dans l’automobile, tel qu’un toit vitré ou un parebrise (zones inférieure et/ou supérieure), la TL du vitrage est inférieure ou égale à 5% dans l’état sombre, de préférence inférieure à 2%, encore préférentiellement inférieure à 1% ou même inférieure à 0,5%, et la TL est supérieure ou égale à 5% à l’état clair, de préférence au moins comprise entre 15% et 20%, et le contraste de la TL entre les états sombre et clair est compris entre 2 et 100. Dans un exemple de réalisation, le filtre UV est une couche mince appliquée sur la face interne ou externe du premier substrat verrier principal (substrat verrier destiné à être tourné vers l’extérieur en position d’utilisation du vitrage), ou bien est un film en matière plastique agencé entre le premier substrat verrier principal et la cellule à cristaux liquides. Selon une caractéristique, le filtre UV et/ou le premier élément filtrant et/ou le second élément filtrant est un film en matière polymérique qui est à base d’au moins un polymère choisi parmi les polymères suivants : polybutyral de vinyle (PVB), éthylène vinyle acétate (EVA), polyuréthane (PU), polyéthylène téréphtalate (PET), polyéthylène, polycarbonate, polyméthylméthacrylate, polyacrylate, polychlorure de vinyle, résine de polyacétate, acrylate, éthylène propylène fluoré, polyfluorure de vinyle, éthylène tétrafluoroéthylène, copolymère d’oléfine cyclique (COC), matériau adhésif transparent (OCA pour « Optical Clear Adhesive » en anglais). L’OCA est notamment du type acrylique, acétate de polyvinyle (PVA), polyuréthane (PU), silicone, ou époxy. Le matériau adhésif transparent (OCA) peut être déposé à l’état solide de type sensible à la pression (film PSA), ou à l’état liquide (résine) et durci pendant le procédé de feuilletage formant après durcissement un film intercalaire. L’épaisseur du film polymérique est de préférence comprise entre 0,02 mm et 2 mm, de préférence de 0,3 mm à 1 mm. Selon un exemple de réalisation, la cellule à cristaux liquides comporte des substrats d’encapsulation faits de films d’encapsulation en matière polymérique. Selon un autre exemple de réalisation, la cellule à cristaux liquides comporte des substrats d’encapsulation faits de substrats verriers d’encapsulation, la cellule étant feuilletée de façon que chacun des deux substrats verriers d’encapsulation soit rendu solidaire de l’un des deux substrats verriers principaux via au moins un intercalaire en matière plastique, au moins un intercalaire étant le filtre UV et au moins un intercalaire étant le premier élément filtrant et/ou le second élément filtrant. Selon une autre caractéristique, le vitrage feuilleté comporte au moins un revêtement de protection infrarouge, en particulier le revêtement de protection infrarouge étant disposé sur la face interne ou externe du premier substrat verrier principal et de préférence sur la face externe ou interne du deuxième substrat verrier principal. Le revêtement de protection infrarouge est par exemple une couche mince appliquée sur la face interne ou externe du premier substrat verrier principal et/ou un film intercalaire agencé entre le premier substrat verrier principal et la cellule à cristaux liquides. Cette configuration permet de réfléchir les IR afin que la chaleur et/ou les radiations IR ne dégradent pas les agents colorants dichroïques de la cellule à cristaux liquides. Selon une autre caractéristique, la cellule à cristaux liquides intégrant des colorants dichroïques est une cellule hôte-invité dite « GHLC » (pour « Guest-Host Liquide Crystal » en anglais) ou une cellule à base de polymère telle qu’une cellule PDLC (pour « Polymer-Dispersed Liquid Crystal » en anglais), ou une cellule PNLC (pour « Polymer Network Liquid Crystal » en anglais) ou une cellule PSLC (pour « Polymer stabilized liquid crystal »). Le vitrage feuilleté peut comporter d’autres fonctionnalités, qui sont ajoutées via des revêtements en contact direct avec les substrats verriers principaux et/ou (les substrats d’encapsulation de) la cellule à cristaux liquides et/ou avec des films intercalaires, ou qui sont apportées par directement un ou des films intercalaires. Ces fonctionnalités diverses sont par exemple des propriétés acoustiques, antireflets, antiadhésifs, anti-rayures, photocatalytiques, anti-traces de doigts, antibuée, d’extraction de lumière, etc. Le vitrage feuilleté de l’invention peut constituer un vitrage de bâtiment. Le vitrage feuilleté de l’invention peut constituer un vitrage de véhicule, notamment de véhicule choisi parmi une automobile, un train, un camion, un aéronef, un véhicule militaire, un tracteur et un bus. S’il s’agit d’un vitrage de véhicule, le vitrage feuilleté est en particulier choisi parmi un vitrage de toit, une lunette arrière, une vitre latérale, un pare-brise, et une bande en dégradé de la partie supérieure du pare-brise. Le vitrage feuilleté peut être plat ou bombé. Le vitrage feuilleté peut être utilisé dans un double vitrage ou dans un triple vitrage. La présente invention est maintenant décrite à l’aide d’exemples uniquement illustratifs et nullement limitatifs de la portée de l’invention, et à partir de la figure FIG. 1 qui représente une vue schématique en coupe d’un vitrage feuilleté selon un exemple de réalisation de l’invention. Par souci de clarté, les différents éléments représentés sur les figures ne sont pas reproduits à l’échelle. Le vitrage feuilleté 1 de l’invention illustré sur la FIG. 1 est un vitrage feuilleté à transmission variable par cristaux liquides comportant une cellule à cristaux liquides 2 intégrant des colorants dichroïques. Le vitrage de l’invention a pour but d’augmenter efficacement la durabilité et la stabilité dans le temps des colorants dichroïques de la cellule à cristaux liquides 2. A cet effet, outre un filtre UV bloquant les UV jusqu’à 380 nm, le vitrage 1 comporte un premier élément filtrant qui filtre la lumière visible dans le domaine de longueurs d’ondes A de 380 à 450 nm et un second élément filtrant qui filtre la lumière visible dans le domaine de longueurs d’ondes B de 451 à 700 nm. Le vitrage feuilleté 1 est destiné à une application bâtiment ou une application de véhicule. Le vitrage feuilleté 1 voit sa transmission lumineuse modifiée lorsqu’une tension électrique est appliquée aux électrodes de la cellule à cristaux liquides 2. Le vitrage 1 peut être normalement clair (de transmission lumineuse maximale) en l’absence de tension, et il devient sombre (de transmission lumineuse minimale), en appliquant une tension. Inversement, on peut concevoir le vitrage comme normalement sombre, hors tension ; il devient alors clair par application d’une tension. L’état normalement clair ou normalement sombre est fonction de l’utilisation du vitrage. Selon les utilisations faites du vitrage feuilleté 1 décrit ci-après en regard de la FIG. 1 ou dans des variantes envisagées non illustrées, il sera employé de manière monobloc tel quel en tant que vitrage simple, ou sera combiné à un ou d’autres substrats verriers en feuilleté ou espacés. Le vitrage feuilleté 1 illustré sur la FIG. 1 comporte un premier substrat verrier principal 10, un deuxième substrat verrier principal 11 agencé à distance et à l’opposé du premier substrat 10, la cellule à cristaux liquides 2 agencée au cœur du vitrage, un filtre UV 3 bloquant les UV jusqu’à 380 nm et des éléments intercalaires, ici 40, 41 et 42, de solidarisation de la cellule à cristaux liquides 2 aux substrats verriers 10 et 11 et/ou aux premier et second éléments filtrants, et lesdits premier et second éléments filtrants 5 et 6. Selon la nature de la cellule à cristaux liquides 2 et le support constitutif (la matrice) des éléments filtrants, les éléments intercalaires de solidarisation pourront par exemple être un film PVB ou une couche d’OCA. Les éléments intercalaires de solidarisation présentent notamment une épaisseur comprise entre 0,1 mm et 2 mm, en particulier est de 0,38 mm ou 0,76 mm. Les substrats verriers principaux 10 et 11 possèdent une épaisseur adaptée à l’utilisation du vitrage feuilleté. L’épaisseur peut être comprise entre 0,3 mm et 15 mm, de préférence entre 1 à 5 mm ; elle est par exemple de 1,6 mm, 1,8 mm ou 2,1 mm. La cellule à cristaux liquides 2 est par exemple une cellule à cristaux liquides guest-host comprenant un volume liquide de cristaux liquides mélangés à des colorants dichroïques. La cellule à cristaux liquides 2 est du type connu. Le premier substrat verrier 10 étant destiné à être tourné vers l’environnement extérieur, le filtre UV 3 lui est associé. Le filtre UV 3 est dans une matière polymérique telle qu’en PVB, possédant la propriété de couper les ultraviolets jusqu’à 380 nm. La propriété de coupure dans l’ultraviolet est fournie de préférence par des molécules dispersées dans la matrice polymérique du film, qui sont aptes à bloquer les ultraviolets et qui n’absorbent pas dans le rayonnement visible. Le filtre UV 3 présente une transmission pour chaque longueur d’onde dans le domaine de longueurs d’ondes de 280 nm à 380 nm inférieure à 1%, de préférence inférieure à 0,1 %, de préférence encore inférieure à 0,01%, de préférence égale à 0%. De plus, le vitrage 1 comporte le premier élément filtrant 5 qui filtre la lumière visible dans le domaine de longueurs d’ondes A de 380 à 450 nm, et le second élément filtrant 6 qui filtre la lumière visible dans le domaine de longueurs d’ondes B de 451 à 700 nm, les premier et second éléments filtrants 5 et 6 étant tels que le vitrage feuilleté 1, dans son état clair à transmission lumineuse maximum, présente une transmission moyenne T(A) inférieure à 30% sur le domaine de longueurs d’ondes A, une transmission moyenne T(B) de 0,1 à 40 % sur le domaine de longueurs d’ondes B, et des coordonnées colorimétriques en transmission a* de -6 à 5, de préférence de -4 à 0, et b* de -5 à 5, de préférence de -3 à 3. Le premier élément filtrant 5 est un substrat verrier coloré dans la masse, ou une couche mince déposée sur un substrat verrier, ou un film en matière plastique colorée. Le second élément filtrant 6 est un substrat verrier coloré dans la masse, ou une couche mince déposée sur un substrat verrier, ou un film en matière plastique colorée. Les agents colorants des premier et second éléments filtrants 5 et 6 sont sélectionnés pour conférer les propriétés filtrantes précitées pour le vitrage. Afin de préserver la cellule à cristaux liquides 2 contre la chaleur du rayonnement infrarouge, le vitrage 1 comporte de préférence un revêtement de protection infrarouge 70 (de contrôle solaire) qui est agencé sur la face interne (dite face F2) du premier substrat verrier principal 10 (lorsque ce premier substrat verrier est destiné à être tourné vers l’extérieur, tel que l’extérieur de l’habitacle du véhicule). Ce revêtement de protection IR protège la cellule à cristaux liquides 2 de la chaleur que peut subir le vitrage par le rayonnement solaire. Le vitrage 1 peut comprendre une couche basse émissive 71 sur la face externe du deuxième substrat verrier principal 11 (face destinée à être tournée vers l’habitacle du véhicule, dite face F4) pour minimiser la déperdition de chaleur dans l’habitacle en hiver et la sensation de paroi froide. Dans l’exemple illustré de la FIG. 1 , sont empilés depuis le premier substrat verrier 10 et entre ledit premier substrat verrier 10 et la cellule à cristaux liquides 2, le revêtement de protection infrarouge 70, le filtre UV 3, le premier élément filtrant 5 qui est un substrat verrier coloré, un intercalaire 40 tel qu’un film en PVB, un substrat verrier 60 dont la TL est de préférence d’au moins 91%, le second élément filtrant 6 à matrice polymérique déposé sur le substrat verrier 60, et un OCA 41. L’intercalaire 40 a permis de solidariser le premier élément filtrant 5 en verre au substrat verrier 60. L’OCA 41 a permis de solidariser la matrice polymérique du second élément filtrant 6 à la cellule à cristaux liquides 2 dont les substrats d’encapsulation sont polymériques. De l’autre côté de la cellule à cristaux liquides 2, ladite cellule est solidarisée au deuxième substrat verrier 11 par un OCA 42. Dans cet exemple illustré, - le filtre UV 3 est un film du commerce en PVB filtrant les ultraviolets, par exemple le film commercialisé sous la dénomination Saflex®PVB de la société Eastman d’épaisseur 0,76 mm qui filtre à 99% jusqu’à 380 nm ; - le premier élément filtrant 5 est un substrat verrier qui est coloré (le verre du substrat verrier comprenant un agent colorant) et présente une épaisseur de 0,38 mm. Le substrat verrier coloré constituant le premier élément filtrant 5 est du commerce, il s’agit par exemple du produit commercialisé sous la dénomination GG435 de la société SCHOTT. Ce premier élément filtrant 5 filtre la lumière visible jusqu’à 435 nm, de sorte qu’il présente une transmission nulle pour chaque longueur d’onde jusqu’à 435 nm ; - le second élément filtrant 6 est une couche polymérique comprenant un agent colorant. L’agent colorant est par exemple le produit commercialisé sous la dénomination FDG-005 de la société Yamada Chemicals. Ce colorant FDG-005 présente un pic d’absorbance à 580 nm, et une largeur à mi-hauteur de 30 nm à une concentration de 0,26 % par rapport au poids total sec et pour une épaisseur de film de 8 µm ; - le substrat verrier 60 comprenant le second élément filtrant 6 est un verre clair tel que le produit commercialisé sous la dénomination PLANICLEAR® de la société SAINT-GOBAIN ; son épaisseur est de 2,1 mm. Plus particulièrement, dans l’exemple précité pour le second élément filtrant 6, on prépare une solution comprenant un solvant tel que le méthyléthylcétone (MEK) selon 70 % en poids, du polyméthacrylate de méthyle acrylique (PMMA) selon 29,3 % en poids et du FDG-005 selon 0,7 % en poids. Après mélange, la solution est déposée sur le substrat verrier 60 au moyen d’un tire-film pour obtenir une couche de 8 µm. Après accouplement du second élément filtrant 6 au premier élément filtrant 5 en assemblant le substrat verrier 60 du second élément filtrant 6 au premier élément filtrant 5 via l’intercalaire 40, le second élément filtrant 6 se situe du côté de la cellule à cristaux liquides 2. La combinaison du filtre UV 3 ainsi que des premier élément filtrant 5 et second élément filtrant 6 agissant respectivement dans les domaines du visible de longueurs d’ondes A et B, permet d’augmenter efficacement la durabilité et la stabilité dans le temps des colorants dichroïques de la cellule à cristaux liquides 2, tout en préservant ses propriétés esthétiques. La transmission lumineuse du vitrage de l’exemple précité reste tout à fait acceptable en état clair avec une transmission moyenne T(A) de 3% sur le domaine de longueurs d’ondes A, une transmission moyenne T(B) de 17% sur le domaine de longueurs d’ondes B, et des coordonnées colorimétriques en transmission a* de -2 et b* de 1 selon l’illuminant CIE D65 2° (CIE 1931). Par ailleurs, la variation de couleur ∆E du vitrage de l’exemple précité est inférieur à 5, après un test de vieillissement accéléré qui correspond à 1400 heures de fonctionnement de la cellule à cristaux liquides 2, alors que comparativement, un vitrage avec la même cellule à cristaux liquides 2 protégée par le seul et même filtre UV 3 présente une variation de couleur ∆E de 26 après le même test de vieillissement accéléré. Ainsi, les inventeurs ont mis en évidence de manière surprenante qu’en ajoutant au filtre UV qui filtre jusqu’à 380 nm, le premier élément filtrant et le second élément filtrant selon l’invention qui filtrent respectivement dans le visible au-delà de 380 nm jusqu’à 450 nm et entre 451 nm et 700 nm, on parvient à augmenter la durabilité et la stabilité de la cellule 2 à cristaux liquides et des colorants dichroïques, et donc du vitrage 1, tout en préservant les aspects esthétique et fonctionnel du vitrage. Vitrage feuilleté (1) à transmission lumineuse variable par cristaux liquides comportant au moins un premier substrat verrier principal (10), un deuxième substrat verrier principal (11), au moins une cellule (2) à cristaux liquides incluant des colorants dichroïques, la cellule (2) étant disposée entre les premier et deuxième substrats verriers (10, 11), et au moins un filtre UV (3) bloquant les UV jusqu’à 380 nm, caractérisé en ce que le vitrage feuilleté comprend en outre un premier élément filtrant (5) qui filtre la lumière visible dans le domaine de longueurs d’ondes A de 380 à 450 nm, et un second élément filtrant (6) qui filtre la lumière visible dans le domaine de longueurs d’ondes B de 451 à 700 nm, tels que le vitrage feuilleté, dans son état clair à transmission lumineuse maximum, présente une transmission moyenne T(A) inférieure à 30% sur le domaine de longueurs d’ondes A, une transmission moyenne T(B) de 0,1 à 40 % sur le domaine de longueurs d’ondes B, et des coordonnées colorimétriques en transmission a* de -6 à 5, de préférence de 4 à 0, et b* de -5 à 5, de préférence de -3 à 3. Vitrage feuilleté selon la revendication 1, caractérisé en ce que le second élément filtrant (6) présente un spectre d’absorption comprenant au moins un pic d’absorption ayant une largeur à mi-hauteur L d’au moins 10 nm et d’au plus 100 nm sur le domaine de longueurs d’ondes B, en particulier une largeur à mi-hauteur L inférieure ou égale à 50 nm sur le domaine de longueurs d’ondes B. Vitrage feuilleté selon la revendication précédente, caractérisé en que le pic d’absorption présente une intensité maximum I max comprise entre 5% et 100 %, le rapport I max /L étant de préférence compris entre 10 -1 nm -1 et 5.10 -4 nm -1 . Vitrage feuilleté selon l’une quelconque des revendications précédentes, caractérisé en ce que le premier élément filtrant (5) filtre au moins 40% de la lumière visible sur le domaine de longueurs d’ondes A, notamment au moins 50%, voire au moins 60%, en particulier au moins 90%, de préférence au moins 95%, voire au moins 98%, sur le domaine de longueurs d’ondes A. Vitrage feuilleté selon l’une des revendications précédentes, caractérisé en ce que le premier élément filtrant (5) filtre au moins 99%, de préférence 100%, des longueurs d’onde inférieures à 380 nm et constitue également le filtre UV. Vitrage feuilleté selon l’une des revendications 1 à 4, caractérisé en ce que le premier élément filtrant (5) est distinct physiquement du filtre UV (3). Vitrage feuilleté selon l’une quelconque des revendications précédentes, caractérisé en ce que le premier élément filtrant (5) est un substrat verrier coloré dans la masse, ou une couche mince déposée sur un substrat verrier, ou un film en matière plastique colorée. Vitrage feuilleté selon l’une quelconque des revendications précédentes, caractérisé en ce que le second élément filtrant (6) est un substrat verrier coloré dans la masse, ou une couche mince déposée sur un substrat verrier, ou un film en matière plastique colorée. Vitrage feuilleté selon l’une quelconque des revendications précédentes, caractérisé en ce que lorsque le premier substrat verrier principal (10) est tourné vers l’environnement extérieur en position d’utilisation du vitrage, le premier élément filtrant (5) est agencé entre ledit premier substrat verrier principal (10) et la cellule à cristaux liquides (2), tandis que le second élément filtrant (6) est agencé entre le premier élément filtrant (5) et la cellule à cristaux liquides (2), ou bien entre la cellule à cristaux liquides (2) et le deuxième substrat verrier principal (11). Vitrage feuilleté selon l’une quelconque des revendications précédentes, caractérisé en ce que le premier élément filtrant (5) et le second élément filtrant (6) forment un film unique en matière plastique. Vitrage feuilleté selon l’une quelconque des revendications 1 à 5, caractérisé en ce que le filtre UV (3), le premier élément filtrant (5) et le second élément filtrant (6) forment un film unique en matière plastique. Vitrage feuilleté selon l’une quelconque des revendications 1 à 9, caractérisé en ce que le premier élément filtrant (5) est un substrat verrier coloré dans la masse et le second élément filtrant (6) est une couche polymérique colorée déposée sur un substrat verrier. Vitrage feuilleté selon l’une quelconque des revendications précédentes, caractérisé en ce qu’il comporte au moins un revêtement de protection infrarouge (70, 71), en particulier le revêtement de protection infrarouge étant disposé sur la face interne ou externe du premier substrat verrier principal (10) et de préférence sur la face externe ou interne du deuxième substrat verrier principal (11). Vitrage feuilleté selon l’une quelconque des revendications précédentes, caractérisé en ce qu’il est plat ou bombé, pouvant être utilisé en tant que vitrage simple, ou utilisé dans un double vitrage ou dans un triple vitrage. Vitrage feuilleté selon l’une quelconque des revendications précédentes, caractérisé en ce qu’il s’agit d’un vitrage de véhicule choisi parmi une automobile, un train, un camion, un aéronef, un véhicule militaire, un tracteur et un bus.